【事件の表示】
　特許第３９３２９９５号に関する訂正審判事件について、次のとおり審決する。
【結　論】
　特許第３９３２９９５号に係る特許請求の範囲を本件審判請求書に添付された訂正特許請求の範囲のとおり訂正することを認める。
【理　由】
１．請求の要旨
　本件審判の請求の要旨は、特許第３９３２９９５号（平成１４年６月２８日特許出願、平成１９年３月３０日設定登録）に係る特許請求の範囲を、審判請求書に添付した訂正特許請求の範囲のとおり訂正することを求めるものである。
　
２．訂正の内容
　平成１９年１０月１７日付け審判請求書に添付した訂正特許請求の範囲の訂正の内容は、次のとおりである。
　
（訂正事項）　
　特許請求の範囲を、次の（２−１）から次の（２−２）に訂正する。
　なお、下線部は、請求人が示した訂正個所である。
　
（２−１）
「【請求項１】　質量％で
　Ｃ：0.35〜0.7％、
　Si：0.08〜1.5％、
　Mn：0.2〜2.5％、
　Ｐ≦0.020％、
　Ｓ≦0.06％、
　Al：0.005〜0.25％、
　Ti：0.005〜0.1％、
　Ｂ：0.0003〜0.0060％、
　Ｎ：0.002〜0.02％、および
　Ｏ≦0.0030％
を含有し、残部がFe及び不可避的不純物よりなる組成を有し、かつ焼入加熱前におけるベイナイト相の組織分率が10％以上であることを特徴とする、短時間の高周波焼きもどし処理を行った場合でもねじり強度およびねじり疲労強度に優れる高周波焼もどし用鋼。
【請求項２】　請求項１において、さらに質量％で、
　Cr≦0.20％を含有することを特徴とする、短時間の高周波焼きもどし処理を行った場合でもねじり強度およびねじり疲労強度に優れる高周波焼もどし用鋼。
【請求項３】　請求項１または２において、さらに質量％で、
　Mo：0.02〜1.0％、
　Cu≦1.0％、
　Ni：0.05〜3.5％、および
　Co：0.01〜1.0％
から選ばれる１種または２種以上を含有することを特徴とする、短時間の高周波焼きもどし処理を行った場合でもねじり強度およびねじり疲労強度に優れる高周波焼もどし用鋼。
【請求項４】　請求項１〜３のいずれかにおいて、さらに質量％で、
　Nb：0.005〜0.1％、および
　Ｖ：O.01〜0.5％
から選ばれる１種または２種を含有することを特徴とする、短時間の高周波焼きもどし処理を行った場合でもねじり強度およびねじり疲労強度に優れる高周波焼もどし用鋼。
【請求項５】請求項１〜４のいずれかにおいて、前記鋼に適用される高周波焼きもどし条件は、加熱温度230〜600℃、加熱時間5〜60秒であることを特徴とする、短時間の高周波焼きもどし処理を行った場合でもねじり強度およびねじり疲労強度に優れる高周波焼もどし用鋼。
【請求項６】　質量％で
　Ｃ：0.35〜0.7％、
　Si：0.08〜1.5％、
　Mn：0.2〜2.5％、
　Ｐ≦0.020％、
　Ｓ≦0.06％、
　Al：0.005〜0.25％、
　Ti：0.005〜0.1％、
　Ｂ：0.0003〜0.0060％、
　Ｎ：0.002〜0.02％、および
　Ｏ≦0.0030％
を含有し、残部Fe及び不可避的不純物よりなる組成を有する鋼素材に、仕上温度900℃以上で熱間圧延を施し、熱間圧延終了後に0.2〜10℃／ｓの冷却速度で冷却することにより、焼入加熱前におけるベイナイト相の組織分率が10％以上であることを特徴とする、短時間の高周波焼きもどし処理を行った場合でもねじり強度およびねじり疲労強度に優れる高周波焼もどし用鋼の製造方法。
【請求項７】　請求項６記載の製造方法において、前記鋼素材がさらに質量％で、Cr≦0.20％を含有することを特徴とする、短時間の高周波焼きもどし処理を行った場合でもねじり強度およびねじり疲労強度に優れる高周波焼もどし用鋼の製造方法。
【請求項８】　請求項６または７記載の製造方法において、前記鋼素材がさらに質量％で、
　Mo：0.02〜1.0％、
　Cu≦1.0％、
　Ni：0.05〜3.5％、および
　Co：0.01〜1.0％
から選ばれる１種または２種以上を含有することを特徴とする、短時間の高周波焼きもどし処理を行った場合でもねじり強度およびねじり疲労強度に優れる高周波焼もどし用鋼の製造方法。
【請求項９】　請求項６〜８のいずれか記載の製造方法において、前記鋼素材がさらに質量％で、
　Nb：0.005〜0.1％、および
　Ｖ：O.01〜0.5％
から選ばれる１種または２種を含有することを特徴とする、短時間の高周波焼きもどし処理を行った場合でもねじり強度およびねじり疲労強度に優れる高周波焼もどし用鋼の製造方法。」
　
（２−２）
「【請求項１】　質量％で
　Ｃ：0.35〜0.7％、
　Si：0.08〜1.5％、
　Mn：0.2〜2.5％、
　Ｐ≦0.020％、
　Ｓ≦0.06％、
　Al：0.005〜0.25％、
　Ti：0.005〜0.1％、
　Ｂ：0.0003〜0.0060％、
　Ｎ：0.002〜0.02％、および
　Ｏ≦0.0030％
を含有し、残部がFe及び不可避的不純物よりなる組成を有し、かつ焼入加熱前におけるベイナイト相の組織分率が10％以上であることを特徴とする、短時間の高周波焼きもどし処理を行った場合でもねじり強度およびねじり疲労強度に優れる高周波焼もどし用鋼。
【請求項２】　請求項１において、さらに質量％で、
　Cr≦0.20％を含有することを特徴とする、短時間の高周波焼きもどし処理を行った場合でもねじり強度およびねじり疲労強度に優れる高周波焼もどし用鋼。
【請求項３】　請求項１または２において、さらに質量％で、
　Mo：0.02〜1.0％、
　Cu≦1.0％、
　Ni：0.05〜3.5％、および
　Co：0.01〜1.0％
から選ばれる１種または２種以上を含有することを特徴とする、短時間の高周波焼きもどし処理を行った場合でもねじり強度およびねじり疲労強度に優れる高周波焼もどし用鋼。
【請求項４】　請求項１〜３のいずれかにおいて、さらに質量％で、
　Nb：0.005〜0.1％、および
　Ｖ：O.01〜0.5％
から選ばれる１種または２種を含有することを特徴とする、短時間の高周波焼きもどし処理を行った場合でもねじり強度およびねじり疲労強度に優れる高周波焼もどし用鋼。
【請求項
５
　Ｃ：0.35〜0.7％、
　Si：0.08〜1.5％、
　Mn：0.2〜2.5％、
　Ｐ≦0.020％、
　Ｓ≦0.06％、
　Al：0.005〜0.25％、
　Ti：0.005〜0.1％、
　Ｂ：0.0003〜0.0060％、
　Ｎ：0.002〜0.02％、および
　Ｏ≦0.0030％
を含有し、残部Fe及び不可避的不純物よりなる組成を有する鋼素材に、仕上温度900℃以上で熱間圧延を施し、熱間圧延終了後に0.2〜10℃／ｓの冷却速度で冷却することにより、焼入加熱前におけるベイナイト相の組織分率が10％以上であることを特徴とする、短時間の高周波焼きもどし処理を行った場合でもねじり強度およびねじり疲労強度に優れる高周波焼もどし用鋼の製造方法。
【請求項
６
５
【請求項
７
５
６
　Mo：0.02〜1.0％、
　Cu≦1.0％、
　Ni：0.05〜3.5％、および
　Co：0.01〜1.0％
から選ばれる１種または２種以上を含有することを特徴とする、短時間の高周波焼きもどし処理を行った場合でもねじり強度およびねじり疲労強度に優れる高周波焼もどし用鋼の製造方法。
【請求項
８
５
７
　Nb：0.005〜0.1％、および
　Ｖ：O.01〜0.5％
から選ばれる１種または２種を含有することを特徴とする、短時間の高周波焼きもどし処理を行った場合でもねじり強度およびねじり疲労強度に優れる高周波焼もどし用鋼の製造方法。」
　
３．当審の判断
　上記特許請求の範囲の訂正は、訂正前の請求項５を削除し、当該訂正に伴って、訂正前の請求項６〜９の項番号を、請求項５〜８と順次繰り上げる訂正をするとともに、従属形式で記載された訂正前の請求項７〜９で引用される請求項の項番号を、前記順次繰り上げる訂正に合わせて訂正するものであるから、特許請求の範囲の減縮を目的とするものであるといえる。
　
　また、この特許請求の範囲の訂正は、明らかに願書に最初に添付した特許請求の範囲に記載された事項の範囲内のものであり、実質上特許請求の範囲を拡張し又は変更するものではなく、かつ、訂正後における特許請求の範囲に記載されている発明が特許出願の際独立して特許を受けることができない発明でもない。
　
４．むすび
　したがって、本件審判の特許請求の範囲に係る訂正は、特許法第１２６条第１項ただし書の規定に適合するものであって、同条第３項ないし第５項の規定に適合するものである。
　よって、結論のとおり審決する。